(57)【要約】【課題】  容器内への水分及び湿気の浸入を防止するだけでなく、ペイル容器の構成材料に含まれる酸化性成分に起因する錆の発生を防止し、溶接ワイヤを長期間安定に保管することができる溶接ワイヤ収納容器及び容器入り溶接ワイヤを提供する。【解決手段】  溶接ワイヤのコイル１０を収納する有底筒状の溶接ワイヤ収納容器において、少なくとも１層が非透湿性樹脂又は難透湿性樹脂からなる樹脂層で被覆された複数の紙製シートの積層体からなる外筒１を有し、この外筒１の溶接ワイヤ１０ａと接触する内表面に溶出塩素イオン濃度が１０ｐｐｍ以下、溶出硫酸イオン濃度が８０ｐｐｍ以下の紙製シート層を設ける。【選択図】図１
2005329418.tif 000002
【特許請求の範囲】
【請求項１】
溶接ワイヤのコイルを収納する有底筒状の溶接ワイヤ収納容器において、少なくとも１層が非透湿性樹脂又は難透湿性樹脂からなる樹脂層で被覆された複数の紙製シートの積層体からなる外筒を有し、この外筒の前記溶接ワイヤと接触する内表面に溶出塩素イオン濃度が１０ｐｐｍ以下、溶出硫酸イオン濃度が８０ｐｐｍ以下の紙製シート層を設けたことを特徴とする溶接ワイヤ収納容器。
【請求項２】
前記外筒の内部に前記外筒と同軸的に配置された紙製の内筒を設け、この内筒の前記溶接ワイヤと接触する外表面に溶出塩素イオン濃度が１０ｐｐｍ以下、溶出硫酸イオン濃度が８０ｐｐｍ以下の紙製シート層を設けたことを特徴とする請求項１に記載の溶接ワイヤ収納容器。
【請求項３】
前記樹脂層は、ポリエチレン系樹脂、ポリエステル系樹脂、ナイロン系樹脂、ポリプロピレン系樹脂及びセロファン系樹脂からなる群から選択された２種以上の樹脂が積層されたものであることを特徴とする請求項１又は２に記載の溶接ワイヤ収納容器。
【請求項４】
前記樹脂層上に、更に、無機酸化物層が被覆されていることを特徴とする請求項１乃至３のいずれか１項に記載の溶接ワイヤ収納容器。
【請求項５】
請求項１乃至４のいずれか１項に記載の溶接ワイヤ収納容器内に溶接ワイヤのコイルが収納されていることを特徴とする容器入り溶接ワイヤ。
【発明の詳細な説明】
【技術分野】
【０００１】
本発明は、ソリッドワイヤ及びフラックス入りワイヤのいずれにも適用可能な溶接ワイヤ収納容器及び容器入り溶接ワイヤに関する。
【背景技術】
【０００２】
ソリッドワイヤ及びフラックス入りワイヤ等の溶接用ワイヤを収納する容器としては、一般に、有底筒状のペイル容器が使用されている。図５（ａ）は従来の溶接ワイヤ収納容器の一例を模式的に示す斜視図であり、図５（ｂ）はその縦断面図、図５（ｃ）はその押さえ板を示す斜視図である。
【０００３】
溶接ワイヤ１００ａはループ状又はコイル状に溶接ワイヤ収納容器の外筒１０１内に収容されている。ループ状の溶接ワイヤコイル１００の上部に溶接ワイヤ１００ａを押さえるため外径が外筒１０１の内径よりも僅かに小さく、内径が内筒１０６の外径よりも僅かに大きい押さえ板１０２を載置し、この押さえ板１０２上に外筒１０１の内径よりも僅かに小さい直径を有する輪状で、横断面が円形のリング１０３を載置し、外筒１０１の内径に沿って垂直方向に延びる紐１０５が周方向に均等配置されている。
【０００４】
そして、押さえ板１０２、リング１０３及び紐１０５によって押さえ板１０２の外周側からのワイヤのはね上がりを防止している。即ち、リング１０３は紐１０５と外筒１０１の内面との間に配置され紐１０５を介して押さえ板１０２上に保持されている。従って、リング１０３は押さえ板１０２に追従して移動し、これによって押さえ板１０２の外周部からのワイヤのはね上がりを防止している。溶接ワイヤ１００ａの落とし込み始端はクランプ材１０７によって外筒１０１の内面に係止されている。そして、落とし込み始端と、次に巻き解く容器入り溶接ワイヤの落とし込み終端とを繋ぐことにより、複数の容器入り溶接ワイヤが連続して巻き解く。
【０００５】
更に、従来の溶接ワイヤ収納容器には、内筒１０６が設けられていないものもある。図６（ａ）は内筒を有しない従来の溶接ワイヤ収納容器を模式的に示す縦断面図であり、図６（ｂ）はその押さえ板を示す斜視図である。この溶接ワイヤ収納容器には、紐及びリングが設けられておらず、その代わりに、図６（ｂ）に示したように、押さえ板１１２の外周部に複数のスポンジ製の弾性部材１１２ａが接着剤で接合されている。
【０００６】
そして、図６（ａ）に示したように、外筒１０１の内部に内筒が設けられていない溶接ワイヤ収納容器を使用する場合、溶接ワイヤ１００ａは外筒１０１の内面に沿って巻き落とされ、外筒１０１内に収容されて積層される。溶接ワイヤコイル１００の積層体は押さえ板１１２によって下方に押さえつけられる。溶接ワイヤ１００ａは押さえ板１１２に設けられた引き出し孔に沿って引き出される。その際、押さえ板１１２に接合された弾性部材１１２ａを外筒１０１の内面に接触させることにより、ワイヤ１００ａが外筒１０１の内面と押さえ板１１２の隙間から飛び出すことを防止している。
【０００７】
近時、返送が不要であり、リサイクル性が優れている等の理由から、外筒及び内筒を段ボール等の紙により形成した紙製のペイル容器が使用されている。しかしながら、紙製のペイル容器は、外部から水分及び湿気が浸入しやすいため、保管時に溶接ワイヤが酸化したり、発錆したりすることがある。そこで、外筒の表面に樹脂層を形成することにより、容器内への水分及び湿気の浸入防止を図ったペイル容器が提案されている（例えば、特許文献１乃至３参照）。
【０００８】
特許文献１及び２に記載の紙製ペイル容器は、その表面にポリエチレン、アクリル樹脂、ウレタン樹脂、スチレン樹脂、ポリイソシアネート等の耐水性のある熱可塑性樹脂層が設けられている。
【０００９】
また、特許文献３に記載の紙製ペイル容器は、外筒の外面が透湿・撥水性物質で被覆され、外筒の内面及び底部内面が非透湿性又は難透湿性物質で被覆されている。これにより、容器外面は水をはじくため機械的性質の低下を防止することができると共に、湿気は通過するため紙が過乾燥状態になることを抑制して機械的性質を適切に保つことができる。一方、容器内面及び底部内面は非透湿性又は難透湿性であるため、容器内部への水分及び湿気の浸入を防止することができる。
【００１０】
【特許文献１】特開平７−１７２４３５号公報
【特許文献２】特開２０００−６２８８号公報
【特許文献３】特許第３０８８１８８号公報
【発明の開示】
【発明が解決しようとする課題】
【００１１】
しかしながら、上記従来技術には以下に示す問題点があった。即ち、特許文献１乃至３に記載の紙製ペイル容器は、外部からの湿気の浸入防止には効果があるが、容器の構成材料、特にワイヤが直接接触する容器の内表面のシート層に含まれる酸化性成分に起因して溶接コイルが酸化又は発錆するという問題点があった。
【００１２】
本発明はかかる問題点に鑑みてなされたものであって、容器内への水分及び湿気の浸入を防止するだけでなく、ペイル容器の構成材料に含まれる酸化性成分に起因する錆の発生を防止し、溶接ワイヤを長期間安定に保管することができる溶接ワイヤ収納容器及び容器入り溶接ワイヤを提供することを目的とする。
【課題を解決するための手段】
【００１３】
本願第１発明に係る溶接ワイヤ収納容器は、溶接ワイヤのコイルを収納する有底筒状の溶接ワイヤ収納容器において、少なくとも１層が非透湿性樹脂又は難透湿性樹脂からなる樹脂層で被覆された複数の紙製シートの積層体からなる外筒を有し、この外筒の前記溶接ワイヤと接触する内表面に溶出塩素イオン濃度が１０ｐｐｍ以下、溶出硫酸イオン濃度が８０ｐｐｍ以下の紙製シート層を設けたことを特徴とする。
【００１４】
本発明において、外筒の内部にこの外筒と同軸的に配置された紙製の内筒を設けた場合、この内筒の溶接ワイヤと接触する外表面に溶出塩素イオン濃度が１０ｐｐｍ以下、溶出硫酸イオン濃度が８０ｐｐｍ以下の紙製シート層を設けることが好ましい。
【００１５】
本発明において、紙製シートに被覆される樹脂層は、ポリエチレン系樹脂、ポリエステル系樹脂、ナイロン系樹脂、ポリプロピレン系樹脂及びセロファン系樹脂からなる群から選択された２種以上の樹脂フィルムが積層されたものであることが好ましい。
【００１６】
本発明において、前記樹脂層上に、更に、無機酸化物層が蒸着等により形成されていることが好ましい。無機酸化物層としては、たとえば、アルミナ、シリカ、チタニア等が好適に使用される。
【００１７】
本願第２発明に係る容器入り溶接ワイヤは、前記第１発明に係る溶接ワイヤ収納容器内に溶接ワイヤのコイルが収納されていることを特徴とする。
【発明の効果】
【００１８】
本願第１発明に係る溶接ワイヤ収納容器によれば、溶接ワイヤ収納容器の外筒を複数の紙製シートの積層体で構成し、この紙製シートのうち少なくとも１層を非透湿性樹脂又は難透湿性樹脂からなる樹脂層で被覆したことにより、容器内部への外部からの水分及び湿気の浸入を防止し、ワイヤの腐食および発錆を防止することができる。また、外筒内表面に溶出塩素イオン濃度が１０ｐｐｍ以下、溶出硫酸イオン濃度が８０ｐｐｍ以下の紙製シート層を設けたことにより、溶接ワイヤが容器の構成部材に含まれる酸化性成分の影響を受けることがないので、溶接ワイヤの発錆を防止し、長期間安定に保管することができる。
【００１９】
本願発明において、外筒の内部にこの外筒と同軸的に紙製の内筒を設けた場合、この内筒の溶接ワイヤと接触する外表面に溶出塩素イオン濃度が１０ｐｐｍ以下、溶出硫酸イオン濃度が８０ｐｐｍ以下の紙製シート層を設けることが好ましい。これによって、溶接用ワイヤの酸化又は発錆を有効に防止することができる。
【００２０】
本願発明において、樹脂層として、ポリエチレン系樹脂、ポリエステル系樹脂、ナイロン系樹脂、ポリプロピレン系樹脂及びセロファン系樹脂からなる群から選択された２種以上の樹脂フィルムが積層されたものを使用することにより、容器内部への外部からの空気又は湿気の侵入を効果的に防止することができる。
【００２１】
本願発明において、樹脂層上に更に蒸着等により無機酸化物層（Ａｌ２Ｏ３及びＳｉＯ２等）を形成することにより、前記樹脂層における外気又は湿気の侵入をより高い確率で防止してワイヤの酸化及び発錆を防止することができる。
【００２２】
本願第２発明に係る容器入り溶接ワイヤによれば、容器内に湿気が入り込むことがなく、また、溶接用ワイヤが直接接触するシートが酸化性成分を殆ど含まない紙製シートであることから、溶接ワイヤの腐食及び発錆を抑制し、溶接ワイヤを長期間安定に保管することができる。
【発明を実施するための最良の形態】
【００２３】
以下、本発明の実施の形態について、添付の図面を参照して具体的に説明する。図１は本実施形態の溶接ワイヤ収納容器を示す縦断面図であり、図２はその平面図である。図１及び図２に示すように、本実施形態の溶接ワイヤ収納容器は、紙製シート積層体からなる外筒１の下端部をかしめることにより、この容器の底を形成する紙、合板、繊維板などで形成された底板４が固定されている。この底板４は外筒１の下端かしめ部に保持されている。更に、外筒１の内部には、外筒１よりも小径で紙製の内筒６が外筒１と同軸的に配置されており、内筒６の下端部は底板４上に固定、又は着脱自在となるように予め、底板４に内筒６の内径よりやや小さい直径を有する受け皿（図示せず）が固定されている。
【００２４】
外筒１は、例えば８枚のライナー紙の積層体からなり、このライナー紙のうち少なくとも１層が非透湿性樹脂又は難透湿性樹脂からなる樹脂層で被覆されている。
【００２５】
樹脂層は、ポリエチレン系樹脂（ＰＥ）、ポリエステル系樹脂（ポリエチレンテレフタレートＰＥＴ）、ナイロン系樹脂（ＮＹ）、ポリプロピレン系樹脂（ＰＰ）及びセロファン系樹脂（ＰＴ）からなる群から選択された２種以上の樹脂フィルムが積層されたものであることが好ましく、例えばポリエステル系樹脂フィルムとポリプロピレン系樹脂フィルムとの２層の積層体である。
【００２６】
上記樹脂層にさらに無機酸化物層を蒸着することにより、樹脂層の表面を無機酸化物層で被覆することによって外気又は湿気の容器内への侵入を阻止する効果が向上する、従って、本実施形態においては、紙製シートに被覆する樹脂層には無機酸化物層を被覆しておくことが好ましい。無機酸化物としては、例えばアルミナ（Ａｌ２Ｏ３）、シリカ（ＳｉＯ２）、チタニア（ＴｉＯ２）等が好適に使用される。無機酸化物層の厚さは、例えば１乃至１０μｍである。これにより、ガスバリア性が高くなる。
【００２７】
本実施形態において、ワイヤ収納容器内への外気又は湿気の侵入は、上述した少なくとも１層が樹脂層でコーティングされた紙製シート又は前記樹脂層上に無機酸化物層を被覆した紙製シート積層体によって阻止されるが、ワイヤ収納容器の構成材料から酸化性成分が溶出し、この酸化性成分によって溶接ワイヤが腐食又は発錆する場合がある。従って、このような腐食及び発錆をも防止する必要がある。
【００２８】
そこで、本実施形態においては、ワイヤが直接接触する外筒１の内壁面に、Ｃｌ−、ＳＯ４２−等の酸化性成分を溶出しない紙製シート層（以下、低酸化性成分溶出シート又はシート層という）９を設ける。酸化性成分を溶出しない紙製シートとしては、溶出塩素イオン濃度１０ｐｐｍ以下、溶出硫酸イオン濃度８０ｐｐｍ以下の紙製シートが好適に使用される。この低酸化性成分溶出シートにおける含水率は１５％以下であることが好ましい。これによって、ワイヤの腐食又は発錆防止効果がより向上する。
【００２９】
本実施形態において、低酸化性成分溶出シートの溶出塩素イオン濃度は１０ｐｐｍ以下である。溶出塩素イオンの溶出量が１０ｐｐｍを超えると、これに接触するワイヤが発錆する虞がある。また、溶出硫酸イオン濃度は８０ｐｐｍ以下である。溶出硫酸イオン濃度が８０ｐｐｍを超えるとこれに接触するワイヤが腐食し、発錆する虞がある。
【００３０】
低酸化性成分溶出シートの溶出塩素イオン濃度又は溶出硫酸イオン濃度は、例えば以下のようにして測定される。即ち、サンプルシート５ｇを１００ｍｌの純水に浸漬し、７０℃で３０分間加熱抽出し、得られた溶液中の塩素イオン又は硫酸イオンをイオンクロマトグラフィー分析法によって定量する。なお、この測定方法によれば、ほとんどの場合、トータル濃度の１／２０として表される。
【００３１】
本実施形態において、外筒１の内壁面だけでなく、内筒６の外表面及び底板４の上表面にも低酸化性成分溶出シート層９が設けられる。これによって、ワイヤの腐食、発錆防止効果がより向上する。ワイヤが直接接触しない構成部材に酸化性成分が含まれていても、通常の構成材料に含まれる量と同程度であれば、特に問題にならないが、容器を構成する全ての構成材料が酸化性成分を溶出しないものであることがより好ましい。
【００３２】
本実施形態において、溶接ワイヤ１０は、外筒１と内筒６との間の空間部にループ状に落とされて積層され、収容されている。ループ状に積層された溶接ワイヤ１０の上部には外径が外筒１の内径よりも僅かに小さく、内径が内筒６の外径よりも僅かに大きい円盤状の抑え板２が溶接ワイヤコイル１０を押さえるために載置されている。押さえ板２上には外筒１の内径よりも僅かに小さい直径を有する輪状で、横断面が円形のリング３が載置されている。
【００３３】
更に、外筒１の内面には垂直方向に延びる紐５が外筒１の周方向の３箇所に均等配置されている。この紐５はその上端と下端とで外筒１の内面に取り外し可能に固定されており、紐５は溶接ワイヤ１０ａのコイル１０と外筒１の内面との間を上方に延び、押さえ板２と外筒１内面との間の隙間を抜け、リング３の内面側をくぐって上端まで延びている。これにより、リング３は押さえ板２と共に下降することができ、この下降の過程で、紐５はリング３により拘束されて溶接ワイヤコイル１０の外周と押さえ板２の上面とを包絡し、ワイヤ１０ａが押さえ板２の外周と外筒１の内面との間の隙間から上方にはね上がってしまうことを防止する。
【００３４】
次に、上述の如く構成された本実施形態の溶接ワイヤ収納容器の動作、即ち、溶接ワイヤを容器に収納する方法及び容器入り溶接ワイヤを巻き解く方法について説明する。先ず、溶接ワイヤ１０ａを容器に収納する際は、底板４上に下方から上方に向かって円軌道に沿って中心軸を移動変位させながら積層する。このとき、溶接ワイヤ１０ａは、外筒１の内表面、内筒６の外表面及び底板４に接触しつつ積層される。外筒１は樹脂層がコーティングされた少なくとも１層の紙製シートを有するので、外気からの湿気の侵入を阻止する。また、ワイヤ１０ａが接触する外筒１の内表面、内筒６の外表面及び底板４の上表面には低酸化性成分溶出シート層９が設けられているので、ワイヤが腐食又は発錆するおそれがない。このため、本実施形態の容器入り溶接ワイヤは、保管及び運搬時に酸化したり、発錆したりすることがなく、長期間安定に保存できる。
【００３５】
また、上述の方法で収納された容器入り溶接ワイヤを運搬及び保管する際は、外筒１の上端部に蓋（図示せず）を被せる。
【００３６】
本実施形態において、蓋と容器内部の溶接ワイヤコイル１０との間にスペーサ（図示せず）を介在させる場合は、そのスペーサにおけるワイヤとの接触面に低酸化性成分溶出シート層９を設ける。これによってワイヤの腐食をより確実に防止することができる。
【００３７】
溶接ワイヤ１０ａを巻き解く際は、蓋及びスペーサを取り除いた後、内筒６と押さえ板２との間からワイヤの落とし始め終端が引出され、この部分を巻き解き始端として溶接ワイヤコイル１０の上層から下層に向かって巻き解く。このとき、押さえ板２及びリング３は、溶接ワイヤコイル１０の高さが低下するに従い下方に移動する。
【００３８】
このように、本実施形態の容器入り溶接ワイヤは、ワイヤ収納容器の外筒１が、少なくとも１層が非透湿性樹脂又は難透湿性樹脂からなる樹脂層でコーティングされた複数の紙製シートの積層体からなるので、外部から容器内部への空気又は湿気の侵入を阻止することができる。また、外筒１の内表面、内筒６の外表面、底板４等の表面には、低酸化性成分溶出シート層９が設けられているので、ワイヤがこれに接触しても腐食又は発錆することはない。従って、ワイヤを酸化又は発錆させることなく、長期間安定に保管することができる。
【００３９】
本発明において、外筒１、底板４等を形成する紙製シート積層体の少なくとも１層を被覆する樹脂層における樹脂フィルムの積層数は、特に限定されるものではないが、例えば２層乃至５層程度とすることができる。各種フィルムには密度が異なるもの及び一軸又は二軸で延伸されたもの又は延伸しないものがあるが、樹脂の種類が異なれば、その製造方法は特に問題にならない。なお、紙製シートに被覆される樹脂層の厚さは、例えば１０乃至２００μｍである。
【００４０】
紙製シートに被覆される樹脂層における２種以上のフィルムの組み合わせの変形例を図３に示す。なお、樹脂フィルム同士の積層を可能とするためには、図３に示された各層の間に接着層（図示せず）が必要となる。接着層としてはＰＥ及びＥＶＡ（エチレン酢酸ビニル）共重合体等があげられる。
【００４１】
図３の各分図は以下の層構成を有する。
（ａ）基材としてのポリエステル系樹脂（ポリエチレンテレフタレートＰＥＴ）フィルム２２に、接着層を介してポリプロピレン系樹脂（ＰＰ）フィルム２４が積層されている。
（ｂ）基材としてのポリエステル系樹脂（ポリエチレンテレフタレートＰＥＴ）フィルム２２に、接着層を介してナイロン系樹脂（ＮＹ）フィルム２３が積層されている。
（ｃ）基材としてのポリエチレン系樹脂（ＰＥ）フィルム２１に、直接ポリプロピレン系樹脂（ＰＰ）フィルム２４が積層されている（この場合は、基材のＰＥ自体が加熱により接着作用を有する。）。
（ｄ）基材としてのポリエチレン系樹脂（ＰＥ）フィルム２１に、直接ポリエステル系樹脂（ポリエチレンテレフタレートＰＥＴ）フィルム２２が積層されている。
（ｅ）基材としてのポリエチレン系樹脂（ＰＥ）フィルム２１に、直接ナイロン系樹脂（ＮＹ）フィルム２３が積層されている。
（ｆ）基材としてのポリプロピレン系樹脂（ＰＰ）フィルム２４に、ポリエチレン系樹脂（ＰＥ）フィルム２１及びナイロン系樹脂（ＮＹ）フィルム２３が積層されている。
（ｇ）基材としてのポリエステル系樹脂（ポリエチレンテレフタレートＰＥＴ）フィルム２２の片面に接着層を介してポリプロピレン系樹脂（ＰＰ）フィルム２４が積層され、このポリプロピレン系樹脂（ＰＰ）フィルム２４の他面及び上記ポリエステル系樹脂（ポリエチレンテレフタレートＰＥＴ）フィルム２２の他面に夫々ポリエチレン系樹脂（ＰＥ）フィルム２１が積層されている。
（ｈ）ポリエステル系樹脂（ポリエチレンテレフタレートＰＥＴ）フィルム２２の表面にアルミナ２６を蒸着したものを基材とし、この基材のアルミナが蒸着されていない面に直接ポリエチレン系樹脂（ＰＥ）フィルム２１が積層されている。このように、アルミナ２６を蒸着することにより、基材におけるガスバリア性が更に向上する。
（ｉ）ポリエステル系樹脂（ポリエチレンテレフタレートＰＥＴ）フィルム２２の表面にシリカ２７を蒸着したものを基材とし、この基材の両面に直接ポリエチレン系樹脂（ＰＥ）フィルム２１が積層されている。このようにシリカ２７を蒸着することにより、基材におけるガスバリア性が更に向上する。
【００４２】
本発明において、紙製シート積層体における樹脂層がコーティングされた紙製シートの配置位置は、特に限定されるものではない。即ち、シート積層体の最内部、最外部，中間部のいずれでもよく、また全ての紙製シートを樹脂層で被覆することもできる。
【００４３】
図４は、少なくとも１層が樹脂層でコーティングされた紙製シートを含む複数の紙製シート積層体の変形例を示す断面の模式図である。図中、左側が容器外表面、右側が容器内表面である。図４において、
（ａ）ライナー紙２８を、例えば８乃至１３枚積層した紙製シート積層体の最も内側に配置されたライナー紙２８の外側面を樹脂層２９でコーティングしたもの、
（ｂ）ライナー紙２８を、例えば８乃至１３枚積層した紙製シート積層体の最も外側に配置されたライナー紙２８を除き、各ライナー紙の外側面を夫々樹脂層２９でコーティングしたもの、
（ｃ）ライナー紙２８を、例えば８乃至１３枚積層した紙製シート積層体の最も外側及び最も内側のラーナー紙２８の外側表面を樹脂層２９でコーティングしたもの、
（ｄ）ライナー紙２８を、例えば８乃至１３枚積層した紙製シート積層体の最も内側のライナー紙２８の内側表面を樹脂層２９でコーティングしたもの、
（ｅ）ライナー紙２８を、例えば８乃至１３枚積層した紙製シート積層体の中間部のライナー紙２８及び最も内側のライナー紙２８の外側表面を夫々樹脂層２９でコーティングしたものが記載されている。
【００４４】
このように、本発明においては、容器、具体的には容器の外筒、底板及び蓋を構成する紙製シート積層体の何れか１枚又は複数枚の紙製シートが樹脂層でコーティングされる。
【００４５】
本発明において、容器の構成材料に含まれる酸化性成分として、ワイヤの腐食又は発錆に特に影響の大きい塩素イオン及び硫酸イオンに着目したが、それ以外の酸化性成分として、Ｆ−、ＮＯ２−、Ｂｒ−、ＮＯ３−、ＰＯ４３−等が挙げられる。これらの酸化性成分については、ワイヤの腐食又は発錆に及ぼす影響が軽微であると考えられる。
【００４６】
表１に各種紙製シートの酸化性成分溶出試験結果を示す。
【００４７】
【表１】
2005329418.tif 000003
【００４８】
表１において、紙製シートの酸化性成分溶出濃度は、サンプルシート５ｇに１００ｍｌの純水を加え、７０℃で３０分間抽出し、得られた溶液中の目的成分をイオンクロマトグラフィー分析法によって定量したものである。
【００４９】
表１から、紙製シートとしては、Ｓ1、及びＳ３が本発明で規定する溶出塩素イオン濃度及び溶出硫酸イオン濃度を満足する。従って、本発明においては、Ｓ1、及びＳ３を外筒の内表面、内筒の外表面及び底板の上表面に設けるシート層として適用することができる。
【００５０】
樹脂フィルムの酸化性成分溶出濃度は、サンプル樹脂約０．３ｇを１００ｍｌのポリビンに入れ、１００ｍｌの超純水を加え、７０℃のウオーターバス中で３０分間抽出し、冷却後、０．４５μｍのメンブランフィルターで濾過し、イオンクロマトグラフィーを使用して目的成分を定量することにより、本願の上述した実施形態で使用した樹脂フィルムが酸化性成分を溶出しないことを確認している。
【００５１】
また、上述した図３の全ての樹脂フィルムが殆ど酸化性成分を溶出しないものであることを確認している。従って、本発明においては、紙製シートにコーティングする樹脂層としてポリエチレン系樹脂、ポリエステル系樹脂、ナイロン系樹脂、ポリプロピレン系樹脂及びセロファン系樹脂から選択した２種以上のフィルムを積層したものが好適に使用される。
【実施例】
【００５２】
以下、本発明の実施例の効果について、本発明の範囲から外れる比較例と比較して説明する。
【００５３】
実施例
ライナー紙を、例えば８枚積層したシート積層体の最も内側のライナー紙の外側表面にポリエステル系樹脂フィルム上にアルミナを蒸着し、その上にポリエチレン樹脂を接着剤
としてポリプロピレン系樹脂フィルムを積層した厚さ５０μｍの樹脂フィルムをコーティングしたシート積層体で外筒１を構成し、その内壁面に溶出塩素イオン濃度が１０ｐｐｍ以下で、溶出硫酸イオン濃度が８０ｐｐｍ以下の紙製シート層９を設けるとともに、内筒６の外表面、底板４の上表面に前記と同様の低酸化性成分溶出シート層９を設けた溶接ワイヤ収納容器に公知の方法で溶接ワイヤを落とし込み、蓋で密閉し、直射日光が当たる屋外に１０日間放置した後、溶接ワイヤの発錆状況を調べたところ、全く錆及び腐食は見られなかった。
【００５４】
なお、本実施例のようにシート積層体の最も内側のライナー紙の外側表面を樹脂層で被覆した場合、収納する溶接ワイヤが高温の場合、樹脂の種類によってはワイヤの熱により軟化することも想定されるから、本発明においては、樹脂層の上に更に紙製シート層９を設けるので、ワイヤが直接樹脂に接触し、樹脂がワイヤ表面に付着したりするおそれもない。
【００５５】
比較例１
外筒を形成するシート積層体の何れの紙製シートにも樹脂層及び無機酸化物層をコーティングしなかった以外は上記実施例と同様にして容器入り溶接ワイヤを製造し、同様の経日試験を行ったところ、ワイヤ表面に明らかな錆が発生していた。
【００５６】
比較例２
外筒１の内表面、内筒６の外表面、底板４の上面及び蓋の内表面に低酸化性成分溶出シート層９を設けなかった以外は、上記実施例と同様にして同様の経日試験を行ったところ、ワイヤ表面にわずかな錆が見られた。
【産業上の利用可能性】
【００５７】
外部からの水分又は湿気の侵入を阻止するとともに、容器の構成部材に含まれる酸化性成分に起因する腐食及び発錆を効果的に抑制して溶接ワイヤを長期間安定に保管することができる本発明の溶接ワイヤ収納容器及び容器入り溶接ワイヤは、溶接を施す構造物の製造分野、特にロボットによる自動溶接の分野において有用である。
【図面の簡単な説明】
【００５８】
【図１】本発明の実施形態に係る溶接ワイヤ収納容器を示す断面図である。
【図２】図１の平面図である。
【図３】本発明に適用される樹脂フィルム層の変形例を示す模式断面図である。
【図４】本発明に適用される紙製シート積層体の変形例を示す模式断面図である。
【図５】従来技術を示す図である。
【図６】従来技術を示す図である。
【符号の説明】
【００５９】
１：外筒
２：押さえ板
２ａ：開口部
３：リング
４：底板
５：ひも
６：内筒
９：低酸化性成分溶出シート層
１０：溶接ワイヤコイル
１０ａ：溶接ワイヤ
２１：ポリエチレン系樹脂フィルム
２２：ポリエステル系樹脂（ポリエチレンテレフタレートＰＥＴ）フィルム
２３：ナイロン系樹脂フィルム
２４：ポリプロピレン系樹脂フィルム
２５：セロファン系樹脂フィルム
２６：アルミナ
２７：シリカ
２８：ライナー紙
２９：樹脂層
１００：溶接ワイヤコイル
１００ａ：溶接ワイヤ
１０１：外筒
１０２：押さえ板
１０３：リング
１０４：底板
１０５：紐
１０６：内筒
１０７：クランプ
１０２：押さえ板
１１２：押さえ板
１１２ａ：弾性部材
【図１】
2005329418.tif 000004
【図２】
2005329418.tif 000005
【図３】
2005329418.tif 000006
【図４】
2005329418.tif 000007
【図５】
2005329418.tif 000008
【図６】
2005329418.tif 000009